(57)【要約】【課題】光の届かないトンネル壁面、下水道壁面においても防水、防汚、抗菌等に優れた表面構造としたコンクリート表面構造体及びその工法を提供する。【解決手段】コンクリート構造物の表層１に水溶性シリケート無機化合物を浸透させた第１層２を形成して、該第１層２の表面にパタンコートとなる水性カラー塗料よりなる第２層３を形成したうえ、さらに、該第２層３の表面にトップコートとなるダイヤ触媒ガラス皮膜よりなる第３層４を形成する。【選択図】図１
2011032704.tif 000002
【特許請求の範囲】
【請求項１】
コンクリート構造物の表層に水溶性シリケート無機化合物を浸透させた第１層を形成して、該第１層の表面にパタンコートとなる水性カラー塗料よりなる第２層を形成したうえ、さらに、該第２層の表面にトップコートとなるダイヤ触媒ガラス皮膜よりなる第３層を形成したことを特徴とするコンクリート表面構造。
【請求項２】
コンクリート構造物の表層に水溶性シリケート無機化合物を塗布してコンクリートの中に存在する無数の細かい空隙に該水溶性シリケート無機化合物を浸透させて石灰分と反応させて結晶化させて前記空隙を塞ぎ稠密化した１０〜３５ｍｍ厚さのコンクリート表層よりなる第１層を形成して、続いて、該第１層の乾燥後にその表面に水性カラー塗料を塗布してパタンコートとなる第２層を形成したうえ、さらに、該第２層の表面にダイヤ触媒ガラス皮膜を塗布してなる第３層を形成したことを特徴とするコンクリート表面構造工法。
【発明の詳細な説明】
【技術分野】
【０００１】
本発明は、トンネル壁面、下水道壁面や駐車場の土間コンクリート面等のコンクリート構造物の表面を防水性、防汚性、抗菌性等に優れたものとすることのできるコンクリート表面構造及びその工法に関するものである。
【背景技術】
【０００２】
コンクリート構造物の表面を摩耗、浸食、腐食等による劣化を防止する方法として、コンクリート表面に耐水性光触媒塗料を塗布するものが知られている（特許文献１参照）。
【０００３】
ところが、前記した従来のものは光触媒に紫外線が当たることにより酸化力が生まれて化合物や有害物質を除去するものである。そのため、光の届きにくいトンネル壁面、下水道壁面においてはこのような効果が発揮できないものであった。
【先行技術文献】
【特許文献】
【０００４】
【特許文献１】特開２００３−２２１８７９公開公報
【発明の概要】
【発明が解決しようとする課題】
【０００５】
本発明は前記のような従来の問題点を解決して、光の届かないトンネル壁面、下水道壁面においても防水性、防汚性、抗菌性等に優れた表面構造としたコンクリート表面構造体及びその工法を提供するものである。
【課題を解決するための手段】
【０００６】
本発明のコンクリート表面構造は、コンクリート構造物の表層に水溶性シリケート無機化合物を浸透させた第１層を形成して、該第１層の表面にパタンコートとなる水性カラー塗料よりなる第２層を形成したうえ、さらに、該第２層の表面にトップコートとなるダイヤ触媒ガラス皮膜よりなる第３層を形成したことを特徴とするものである。
【０００７】
また、本発明のコンクリート表面構造工法は、コンクリート構造物の表層に水溶性シリケート無機化合物を塗布してコンクリートの中に存在する無数の細かい空隙に該水溶性シリケート無機化合物を浸透させて石灰分と反応させて結晶化させて前記空隙を塞ぎ稠密化した１０〜３５ｍｍ厚さのコンクリート表層よりなる第１層を形成して、続いて、該第１層の乾燥後にその表面に水性カラー塗料を塗布してパタンコートとなる第２層を形成したうえ、さらに、該第２層の表面にダイヤ触媒ガラス皮膜を塗布してなる第３層を形成したことを特徴とするものである。
【発明の効果】
【０００８】
前記した本発明のコンクリート表面構造は、コンクリート構造物の表層に水溶性シリケート無機化合物を浸透させて形成した第１層は、コンクリートの中に存在する無数の細かい空隙に浸透した水溶性シリケート無機化合物は石灰分と反応して結晶化されて前記空隙を塞ぎ稠密化したものであるので、防水性に優れているうえ強度も増して磨耗、浸食、腐食することがないものである。また、前記第１層の表面に形成される第２層のパタンコートとなる水性カラー塗料は前記水溶性シリケート無機化合物と極めて親和性に富んでおり剥離することがないものである。また、該第２層の表面に形成した第３層のトップコートとなるダイヤ触媒ガラス皮膜に含まれるナノダイヤは光を必要とせず触媒が作用するとこととなるので、光の届かないトンネル壁面、下水道壁面においても防汚、抗菌等に優れた効果を発揮できるコンクリート表面構造となる。
【図面の簡単な説明】
【０００９】
【図１】本発明のコンクリート表面構造を示す概略斜視図。
【発明を実施するための形態】
【００１０】
次に、本発明の好ましい実施の形態を図に基づき説明する。
図１は本発明に係るコンクリート表面構造を表した概括的な一部切欠き斜視図である。
１はトンネル壁面、下水道壁面等のコンクリート構造物の表層であり、該表層１には１０〜３５ｍｍ程度の深さに水溶性シリケート無機化合物を浸透させた第１層２が形成されている。この水溶性シリケート無機化合物を浸透させた第１層２はコンクリートの中に存在する無数の細かい空隙に浸透して石灰分と反応して結晶化されて空隙を塞ぎコンクリートを稠密化されるので、防水性に優れているうえ強度も増して磨耗、浸食、腐食することがないものである。
【００１１】
また、３は前記第１層２の表面に形成したパタンコートとなる水性カラー塗料よりなる第２層であり、該第２層３である水性カラー塗料は第１層２を形成する水溶性シリケート無機化合物と極めて親和性に富み剥離することが極めて稀なものである。
【００１２】
さらに、前記第２層３の表面にはトップコートとなるダイヤ触媒ガラス皮膜よりなる第３層４が形成されている。このダイヤ触媒ガラス皮膜よりなる第３層４は無色透明であるので第２層３の色彩のとおりの色を透過させて第２層３を防護するものである。しかも該ダイヤ触媒ガラス皮膜は光を必要とせず触媒作用を行うので、光の届かないトンネル壁面、下水道壁面においても防汚性、抗菌性等に優れた効果を発揮するものである。
【００１３】
前記のようなコンクリート表面構造の工法は次のとおりである。
トンネル壁面、下水道壁面や駐車場の土間コンクリート面等のコンクリート構造物が新設のものであれば表面上に水が無くなった状態を確認し、また、既存のものであれば表面を高圧洗浄器などにより洗浄して汚れを取り除いて表面をクリーンな状態にする。
【００１４】
このようなクリーンな状態の表面に水溶性シリケート無機化合物からなる防護剤を塗布してコンクリートの中に存在する無数の細かい空隙に浸透させて石灰分と反応させて結晶化させて空隙を塞ぎ稠密化した１０〜３５ｍｍ厚さのコンクリート表層よりなる第１層を形成する。なお、塗布方法は低圧の噴霧器により行うことが斑なく均一に塗布できるので好ましいが、これに限ることなく刷毛やローラを使用して塗布してもよい。
【００１５】
続いて、前記第１層の乾燥後にその表面にウレタン樹脂塗料等の水性カラー塗料を塗布してパタンコートとなる第２層を形成する。この場合に第２層３である水性カラー塗料は第１層２を形成する水溶性シリケート無機化合物と極めて親和性に富むのでそのまま塗布しても剥離することがないものであるから、作業効率がよいものである。
【００１６】
そうして、前記パターンコートである第２層の表面にダイヤ触媒ガラス皮膜を塗布してトップコートとなる第３層４が形成すればよいものである。このダイヤ触媒ガラス皮膜よりなる第３層４は無色透明であるので第２層３の色彩のとおりの色を透過させて第２層３を防護するものである。しかも該ダイヤ触媒ガラス皮膜は光を必要とせず触媒が作用を行うので、光の届かないトンネル壁面、下水道壁面においても防汚性、抗菌性等に優れた効果を発揮するものである。
【００１７】
なお、この実施形態にあっては前記ダイヤ触媒ガラス皮膜を、ＳｉＯ２，Ｎａ２Ｏ：３４％（質量％、以下同じ。）、Ａｌ：２％、Ｈ２Ｏ：５７％、Ｚｎ：１％、Ｆｅ：２％、Ｍｇ：１％及び界面活性剤：３％の組成のものを使用しているが、これに限定されるものではない。
【００１８】
本発明に係るコンクリート表面構造はトップコートであるダイヤ触媒ガラス皮膜は光を必要とせず触媒が作用することとなるので、光の届かないトンネル壁面、下水道壁面においても防汚性、抗菌性等に優れた効果を発揮するものであり、自動車専用トンネルの視線誘導側壁に最適なものである。すなわち、従来の自動車専用トンネルの視線誘導側壁はコンクリート表面に直接塗料を塗布した場合には防水性に劣るうえ排ガス、粉塵等で汚れた場合に洗浄が困難であり、そのため、洗浄が容易となるようにコンクリート表面にタイルやホーロー鉄板を貼り付けていた。このタイルやホーロー鉄板の貼り付けは作業時間を要してコストが高いという難点がある。また、自動車事故等により傷つけられた場合に修理に時間が掛かるという問題もある。
【００１９】
しかしながら、本発明に係るコンクリート表面構造は前記したとおり、トップコートであるダイヤ触媒ガラス皮膜はこれに含まれるナノダイヤモンドの持つ静電気防止機能により汚れが付着せず、また、光を必要とせず触媒が作用することとなるので悪臭成分、有毒ＶＯＣ、気中細菌を酸化・還元により分解して無害化、消臭するものである。このように、トップコートは防汚性、洗浄性に優れたものとなり、長期使用しても汚れずらく、また、洗浄もコストの安い水洗で行うことができるものである。
【００２０】
また、パターンコートである水性カラー塗料は第１層２を形成する水溶性シリケート無機化合物と極めて親和性に富むので剥離することがないので長期耐用できるものであるから、自動車専用トンネルの視線誘導側壁に最適なものである。
【符号の説明】
【００２１】
１  コンクリート構造物の表層
２  水溶性シリケート無機化合物を浸透させた第１層
３  水性カラー塗料よりなる第２層
４  ダイヤ触媒ガラス皮膜よりなる第３層
【図１】
2011032704.tif 000003